СПОСОБ ГАЗОФАЗНОЙ ПОЛИМЕРИЗАЦИИ, ИМЕЮЩИЙ МНОГО РЕЖИМОВ ПОТОКА

1. Способ изготовления полипропилена или сополимера пропилена, включающий:
а. полимеризацию пропилена в реакторе, имеющем два или более различных режимов потока;
b. добавление системы на основе смешанного донора электронов в реактор, где система на основе смешанного донора электронов содержит, по меньшей мере, один регулирующий селективность агент и, по меньшей мере, один ограничивающий активность агент.
2. Способ по п.1, где ограничивающий активность агент представляет собой сложный эфир карбоновой кислоты, ди-эфир, поли(алкенгликоль), сложный эфир диола, или их комбинацию.
4
30
3. Способ по п.1, где ограничивающий активность агент выбирают из бензоата, сложного эфира С-С алифатической кислоты и их комбинаций.
4. Способ по п.1, где ограничивающий активность агент выбирают из лаурата, миристата, пальмитата, стеарата, олеата или их комбинаций.
5. Способ по п.1, где регулирующий селективность агент выбирают из группы, состоящей из алкоксисилана, амина, простого эфира, карбоксилата, кетона, амида, карбамата, фосфина, фосфата, фосфита, сульфоната, сульфона, сульфоксида, и их комбинаций.
m
4-m
3-12
3-12
3-12
1-4
6. Способ по п.1, где регулирующий селективность агент соответствует формуле SiR(OR'), где R представляет собой С циклоалкил, С разветвленный алкил, или С циклическую или ациклическую аминогруппу, R' представляет собой С алкил, m имеет значение 0, 1, или 2.
7. Способ по п.6, где регулирующий селективность агент выбирают из дициклопентилдиметоксисилана, ди-трет-бутилдиметоксисилана, метилциклогексилдиметоксисилана, метилциклогексилдиэтоксисилана, этилциклогексилдиметоксисилана, дифенилдиметоксисилана, диизопропилдиметоксисилана, ди-н-пропилдиметоксисилана, диизобутилдиметоксисилана, диизобутилдиэтоксисилана, изобутилизопропилдиметоксисилана, ди-н-бутилдиметоксисилана, циклопентилтриметоксисилана, изопропилтриметоксисилана, н-пропилтриметоксисилана, н-пропилтриэтоксисилана, этилтриэтоксисилана, тетраметоксисилана, тетраэтоксисилана, диэтиламинотриэтоксисилана, циклопентилпирролидинодиметоксисилана, бис(пирролидино)диметоксисилана, бис(пергидроизохинолино)диметоксисилана, и диметилдиметоксисилана.
8. Способ по п.1, где систему на основе смешанного внешнего донора электронов выбирают из группы, состоящей из: дициклопентилдиметоксисилана и изопропилмиристата; диизопропилдиметоксисилана и изопропилмиристата; дициклопентилдиметоксисилана и поли(этиленгликоль)лаурата; дициклопентилдиметоксисилана, изопропилмиристата и поли(этиленгликоль)диолеата; метилциклогексилдиметоксисилана и изопропилмиристата; н-пропилтриметоксисилана и изопропилмиристата; диметилдиметоксисилана, метилциклогексилдиметоксисилана и изопропилмиристата; дициклопентилдиметоксисилана и н-пропилтриэтоксисилана и изопропилмиристата; диизопропилдиметоксисилана, н-пропилтриэтоксисилана и изопропилмиристата; дициклопентилдиметоксисилана, тетраэтоксисилана и изопропилмиристата; дициклопентилдиметоксисилана, диизопропилдиметоксисилана, н-пропилтриэтоксисилана и изопропилмиристата, и их комбинации.
9. Способ по п.1, где смешанный внешний донор электронов включает три или более различных доноров электронов.
10. Способ по п.1, где реактор имеет два или более режимов потока, выбранных из группы, состоящей из гомогенного псевдоожижения, псевдоожижения с барботированием, тубулентного псевдоожижения, быстрого псевдоожижения, фонтанирующего слоя, псевдоожиженной струи, пневматического транспорта (в плотной фазе и разряженной фазе), насадочного слоя (стационарного слоя), насадочного (или стационарного) подвижного слоя и систем с разнообразным характером движения потока в пределах одной полимеризационной зоны.
11. Способ по п.10, где реактор функционирует в двух режимах потока; один режим представляет собой быстрое псевдоожижение, и другой режим представляет собой насадочный подвижный слой.
12. Способ по п.10, где, по меньшей мере, один из режимов потока имеет объемное содержание твердой фазы в многофазном потоке, превышающее 15%.
13. Способ по п.1, где, по меньшей мере, один из режимов потока имеет поверхностную скорость газа, менее, чем 23-кратную минимальной скорости псевдоожижения.
14. Способ по п.1, где реакторная система изготавливает полипропиленовый гомополимер, этилен-пропиленовый сополимер, бутен-пропиленовый сополимер или этилен-бутен-пропиленовый терполимер.
15. Способ по п.1, где, по меньшей мере, часть реакторной системы функционирует в условиях конденсирования.
16. Способ по п.1, где регулирующий селективность агент и ограничивающий активность агент добавляют в реактор по отдельности.
17. Способ по п.1, где все внешние доноры электронов смешивают вместе перед введением в реактор.
18. Способ по п.1, где каталитическая система включает алюминийсодержащий со-катализатор, и, где мольное соотношение алюминия к смешанному донору электронов находится в диапазоне от 0,5 до 4,0:1.
19. Способ по п.10, где, по меньшей мере, один из режимов потока имеет объемную плотность псевдоожиженного слоя, превышающую 8 фунтов/куб. фут.